КАТАЛИЗАТОР ДЕГИДРИРОВАНИЯ, СПОСОБ ЕГО ПРИГОТОВЛЕНИЯ И МЕТОД ЕГО ИСПОЛЬЗОВАНИЯ

1. Способ получения катализатора дегидрирования, включающий промывку  регенерата оксида железа, добавление по меньшей мере одного дополнительного катализаторного компонента для получения смеси и прокаливание смеси, где регенерат оксида железа не нагревают до температуры выше 350°С, пока не будет добавлен по меньшей мере один дополнительный катализаторный компонент.
2
3
2. Способ по п.1, в котором регенерат оксида железа перед промывкой имеет содержание хлорида по меньшей мере 700 мас.ч./млн относительно массы оксида железа в расчете на FeO.
2
3
3. Способ по п.1 или 2, в котором промытый регенерат оксида железа имеет содержание хлорида самое большее 300 мас.ч./млн относительно массы оксида железа в расчете на FeO.
4. Способ по п.1, в котором промытый регенерат оксида железа получают промывкой регенерата оксида железа водой.
5. Способ по п.1, в котором промытый регенерат оксида железа получают промывкой регенерата оксида железа кислотным раствором.
6. Способ по п.5, в котором кислотный раствор выбирают из группы, состоящей из уксусной кислоты, муравьиной кислоты и лимонной кислоты.
7. Способ по п.4, где способ включает контактирование регенерата оксида железа с водой с образованием суспензии, контактирование суспензии с водным раствором, имеющим рН выше, чем рН суспензии, сушку суспензии и промывку высушенной суспензии водой.
8. Способ по п.7, при котором суспензию не нагревают до температуры выше 200°С до тех пор, пока не добавлен по меньшей мере один дополнительный катализаторный компонент.
.
9. Способ по п.1, при котором дополнительный катализаторный компонент включает металл, выбранный из группы, состоящей из кальция, магния, молибдена, вольфрама, церия и их комбинаций
10. Способ по п.1, при котором к смеси перед прокаливанием добавляют калий или его соединение.
11. Способ по п.1, при котором смесь прокаливают при температуре от примерно 600 до примерно 1300°С.
2
3
2
12. Катализатор, полученный способом по любому из пп.1-11, где катализатор дегидрирования включает от 10 до 95 мас.% оксида железа в расчете на FeO и от 5 до 40 мас.% калия в расчете на KO относительно общей массы катализатора дегидрирования.
2
13. Катализатор по п.12, где катализатор дегидрирования дополнительно включает от 1 до 25 мас.% церия в расчете на CeO.
14. Способ дегидрирования, включающий обеспечение наличия реактора, загруженного катализатором по п.12 или 13, ввод в реактор сырья и работу реактора при условиях, подходящих для получения продукта дегидрирования.
15. Способ улучшения работы системы дегидрирования, включающей реактор дегидрирования, который загружен катализатором дегидрирования на основе нерегенерированного оксида железа, где указанный способ включает удаление из указанного реактора указанного катализатора дегидрирования на основе нерегенерированного оксида железа; замену удаленного таким образом катализатора дегидрирования на основе нерегенерированного оксида железа катализатором на основе регенерата оксида железа, который заявлен по п.12 или 13, с получением тем самым модифицированной системы дегидрирования; и работу указанной модифицированной системы дегидрирования в условиях процесса дегидрирования.